(57)【特許請求の範囲】
【請求項１】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造装置において、
中空筒状であって、筒の外壁面から内壁面に貫通する複数の小孔（１０ａ）を備え、前記筒の一端（１０ｂ）が前記炭化珪素原料（４）に埋め込まれ、前記筒の他端（１０ｃ）が前記炭化珪素原料（４）から突出するように前記容器本体（１ａ）内に配置される昇華ガス供給部材（１０）を有し、
前記昇華ガス供給部材（１０）は、前記容器本体（１ａ）内に複数配置されていることを特徴とする炭化珪素単結晶の製造装置。
【請求項２】
前記複数の昇華ガス供給部材（１０）は、前記容器本体（１ａ）の底面から前記昇華ガス供給部材（１０）の他端までの長さが異なっていることを特徴とする請求項１に記載の炭化珪素単結晶の製造装置。
【請求項３】
前記複数の昇華ガス供給部材（１０）の各他端のうち、いずれかが折り曲げられていることを特徴とする請求項２に記載の炭化珪素単結晶の製造装置。
【請求項４】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造装置において、
中空筒状であって、筒の外壁面から内壁面に貫通する複数の小孔（１０ａ）を備え、前記筒の一端（１０ｂ）が前記炭化珪素原料（４）に埋め込まれ、前記筒の他端（１０ｃ）が前記炭化珪素原料（４）から突出するように前記容器本体（１ａ）内に配置される昇華ガス供給部材（１０）を有し、
前記昇華ガス供給部材（１０）は、前記炭化珪素原料（４）に埋め込まれる部分が立体格子状をなしていることを特徴とする炭化珪素単結晶の製造装置。
【請求項５】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造装置において、
中空筒状であって、筒の外壁面から内壁面に貫通する複数の小孔（１０ａ）を備え、前記筒の一端（１０ｂ）が前記炭化珪素原料（４）に埋め込まれ、前記筒の他端（１０ｃ）が前記炭化珪素原料（４）から突出するように前記容器本体（１ａ）内に配置される昇華ガス供給部材（１０）を有し、
円形および板状であって、前記容器本体（１ａ）の内径と同じ径、あるいは前記容器本体（１ａ）の内径以下であり、前記板の一面側に前記昇華ガス供給部材（１０）の一端が位置し、前記板の他面側に前記昇華ガス供給部材（１０）の他端が位置するように前記板に前記昇華ガス供給部材（１０）が差し込まれると共に、前記炭化珪素原料（４）の表面に接触するように配置される原料蓋（４０）が備えられていることを特徴とする炭化珪素単結晶の製造装置。
【請求項６】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造装置において、
中空筒状であって、筒の外壁面から内壁面に貫通する複数の小孔（１０ａ）を備え、前記筒の一端（１０ｂ）が前記炭化珪素原料（４）に埋め込まれ、前記筒の他端（１０ｃ）が前記炭化珪素原料（４）から突出するように前記容器本体（１ａ）内に配置される昇華ガス供給部材（１０）を有し、
円形および板状であって、前記容器本体（１ａ）の内径と同じ径、あるいは前記容器本体（１ａ）の内径以下であり、前記板の一面側に前記昇華ガス供給部材（１０）の一端が位置し、前記板の他面側に前記昇華ガス供給部材（１０）の他端が位置するように前記板に前記昇華ガス供給部材（１０）が差し込まれると共に、前記炭化珪素原料（４）の表面から離されて配置される原料蓋（４０）が備えられていることを特徴とする炭化珪素単結晶の製造装置。
【請求項７】
前記昇華ガス供給部材（１０）は、前記炭化珪素原料（４）に埋め込まれる第１昇華ガス供給部材（１１）と、前記原料蓋（４０）に差し込まれて固定される第２昇華ガス供給部材（１２）とを有していることを特徴とする請求項６に記載の炭化珪素単結晶の製造装置。
【請求項８】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造装置において、
有底円筒状であって、前記容器本体（１ａ）内に配置されるものであり、前記有底円筒の内壁（３１）と外壁（３２）との間に空間（３３）を有し、前記空間（３３）は前記有底円筒の開口端（３５）を介して成長空間領域（５）と繋がっていると共に、少なくとも前記内壁（３１）に当該内壁（３１）を貫通する小孔（３４）が複数設けられており、前記内壁（３１）の内側に前記炭化珪素原料（４）が配置される昇華ガス供給容器（３０）を有することを特徴とする炭化珪素単結晶の製造装置。
【請求項９】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造装置において、
中空筒状であって、筒の外壁面から内壁面に貫通する複数の小孔（１０ａ）を備え、前記筒の一端が前記炭化珪素原料（４）に埋め込まれ、前記筒の他端が前記炭化珪素原料（４）から突出するように前記容器本体（１ａ）内に配置される第１昇華ガス供給部材（５１）および第２昇華ガス供給部材（５２）を有し、
前記第１昇華ガス供給部材（５１）は前記第２昇華ガス供給部材（５２）よりも径が大きくなっており、前記第１昇華ガス供給部材（５１）の中空部分に前記第２昇華ガス供給部材（５２）が配置されており、
前記炭化珪素原料（４）は、前記容器本体（１ａ）と前記第１昇華ガス供給部材（５１）との間、および前記第２昇華ガス供給部材（５２）の中空部分に配置されるようになっていることを特徴とする炭化珪素単結晶の製造装置。
【請求項１０】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造方法において、
中空筒状であって、前記筒の外壁面から内壁面に貫通する複数の小孔（１０ａ）を備えた昇華ガス供給部材（１０）を用意し、前記昇華ガス供給部材（１０）を前記容器本体（１ａ）内に複数配置し、当該昇華ガス供給部材（１０）の一端を前記炭化珪素原料（４）に埋め込み、当該昇華ガス供給部材（１０）の他端を前記炭化珪素原料（４）から突出させた状態で前記坩堝（１）を加熱することを特徴とする炭化珪素単結晶の製造方法。
【請求項１１】
前記昇華ガス供給部材（１０）を前記容器本体（１ａ）内に複数配置する際、前記容器本体（１ａ）の底面から前記昇華ガス供給部材（１０）の他端までの長さを異ならせることを特徴とする請求項１０に記載の炭化珪素単結晶の製造方法。
【請求項１２】
前記複数の昇華ガス供給部材（１０）の他端のうちいずれかを折り曲げることを特徴とする請求項１１に記載の炭化珪素単結晶の製造方法。
【請求項１３】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造方法において、
中空筒状であって、前記筒の外壁面から内壁面に貫通する複数の小孔（１０ａ）を備えた昇華ガス供給部材（１０）を用意し、当該昇華ガス供給部材（１０）の一端を前記炭化珪素原料（４）に埋め込み、当該昇華ガス供給部材（１０）の他端を前記炭化珪素原料（４）から突出させた状態で前記坩堝（１）を加熱し、
前記昇華ガス供給部材（１０）として、前記炭化珪素原料（４）に埋め込まれる部分が立体格子状をなしているものを用意することを特徴とする炭化珪素単結晶の製造方法。
【請求項１４】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造方法において、
中空筒状であって、前記筒の外壁面から内壁面に貫通する複数の小孔（１０ａ）を備えた昇華ガス供給部材（１０）を用意し、当該昇華ガス供給部材（１０）の一端を前記炭化珪素原料（４）に埋め込み、当該昇華ガス供給部材（１０）の他端を前記炭化珪素原料（４）から突出させた状態で前記坩堝（１）を加熱し、
円形および板状であって、前記容器本体（１ａ）の内径と同じ径、あるいは前記容器本体（１ａ）の内径以下である原料蓋（４０）を用意し、前記原料蓋（４０）の一面側に前記昇華ガス供給部材（１０）の一端が位置し、前記板の他面側に前記昇華ガス供給部材（１０）の他端が位置するように前記原料蓋（４０）に前記昇華ガス供給部材（１０）を差し込むと共に、前記炭化珪素原料（４）の表面に接触するように配置した状態で前記坩堝（１）を加熱することを特徴とする炭化珪素単結晶の製造方法。
【請求項１５】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造方法において、
中空筒状であって、前記筒の外壁面から内壁面に貫通する複数の小孔（１０ａ）を備えた昇華ガス供給部材（１０）を用意し、当該昇華ガス供給部材（１０）の一端を前記炭化珪素原料（４）に埋め込み、当該昇華ガス供給部材（１０）の他端を前記炭化珪素原料（４）から突出させた状態で前記坩堝（１）を加熱し、
円形および板状であって、前記容器本体（１ａ）の内径と同じ径、あるいは前記容器本体（１ａ）の内径以下である原料蓋（４０）を用意し、前記原料蓋（４０）の一面側に前記昇華ガス供給部材（１０）の一端が位置し、前記板の他面側に前記昇華ガス供給部材（１０）の他端が位置するように前記原料蓋（４０）に前記昇華ガス供給部材（１０）を差し込むと共に、前記炭化珪素原料（４）の表面から離して配置した状態で前記坩堝（１）を加熱することを特徴とする炭化珪素単結晶の製造方法。
【請求項１６】
前記昇華ガス供給部材（１０）として、前記炭化珪素原料（４）に埋め込まれる第１昇華ガス供給部材（１１）と、前記原料蓋（４０）に差し込まれて固定される第２昇華ガス供給部材（１２）と、を有するものを用いることを特徴とする請求項１５に記載の炭化珪素単結晶の製造方法。
【請求項１７】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造方法において、
有底円筒状であって、前記有底円筒の内壁（３１）と外壁（３２）との間に空間（３３）を有し、前記空間（３３）は前記有底円筒の開口端（３５）を介して成長空間領域（５）と繋がっていると共に、少なくとも前記内壁（３１）に当該内壁（３１）を貫通する小孔（３４）が複数設けられた昇華ガス供給容器（３０）を用意し、前記昇華ガス供給容器（３０）を前記容器本体（１ａ）内に配置すると共に、前記昇華ガス供給容器（３０）の内壁（３１）の内側に前記炭化珪素原料（４）を配置し、前記坩堝（１）を加熱することを特徴とする炭化珪素単結晶の製造方法。
【請求項１８】
有底円筒状の容器本体（１ａ）と当該容器本体（１ａ）を蓋閉めするための蓋体（１ｂ）を有した中空状の円柱形状をなす坩堝（１）を有し、前記蓋体（１ｂ）に炭化珪素基板からなる種結晶（３）を配置すると共に前記容器本体（１ａ）に炭化珪素原料（４）を配置し、前記炭化珪素原料（４）の昇華ガスを供給することにより、前記種結晶（３）上に炭化珪素単結晶（２０）を成長させる炭化珪素単結晶の製造方法において、
中空筒状であって、前記筒の外壁面から内壁面に貫通する複数の小孔（１０ａ）を備え、前記筒の一端が前記炭化珪素原料（４）に埋め込まれ、前記筒の他端が前記炭化珪素原料（４）から突出するように前記容器本体（１ａ）内に配置され、それぞれ径が異なる第１昇華ガス供給部材（５１）および第２昇華ガス供給部材（５２）を用意し、
前記第２昇華ガス供給部材（５２）よりも径が大きい前記第１昇華ガス供給部材（５１）の中空部分に前記第２昇華ガス供給部材（５２）を配置すると共に、前記容器本体（１ａ）と前記第１昇華ガス供給部材（５１）との間、および前記第２昇華ガス供給部材（５２）の中空部分に前記炭化珪素原料（４）を配置し、前記坩堝（１）を加熱することを特徴とする炭化珪素単結晶の製造方法。
【発明の詳細な説明】
【技術分野】
【０００１】
本発明は、パワーＭＯＳＦＥＴ等の素材に利用することができる炭化珪素（以下、ＳｉＣという）単結晶の製造方法および装置に関するものである。
【背景技術】
【０００２】
従来より、ＳｉＣ単結晶を成長させる方法が提案されている（例えば、特許文献１参照）。具体的に、特許文献１では、黒鉛製の坩堝内に種結晶を接合すると共に、坩堝底部に配したＳｉＣ粉末原料を例えば２３００℃に加熱することで、ＳｉＣ粉末原料を昇華させ、その昇華させたガスを原料温度よりも低い温度に設定された種結晶上に結晶化させる手法が提案されている。
【特許文献１】特許第３７９２６９９号公報
【発明の開示】
【発明が解決しようとする課題】
【０００３】
しかしながら、上記従来の技術では、坩堝底部に配されたＳｉＣ粉末原料を加熱して昇華させていくと、ＳｉＣ粉末原料の上層部から主としてシリコンが昇華していくため、ＳｉＣ粉末原料のうち上層部のシリコンが枯渇して、当該上層部が固まった枯渇層となってしまう。これにより、成長時間と共にＳｉＣ単結晶の成長速度が低下してしまう。また、枯渇層によって昇華ガスの供給量が減少し、長時間成長ができなくなってしまう。
【０００４】
また、ＳｉＣ粉末原料の上層部に形成される枯渇層がＳｉＣ粉末原料の上層部に蓋をする役割をし、未だ昇華していない下層部のＳｉＣ粉末原料が残留して無駄になってしまう。さらに、シリコンが抜けた枯渇層からカーボン粒子が飛散してＳｉＣ単結晶に取り込まれ、ＳｉＣ単結晶に結晶欠陥が発生してしまうという問題がある。
【０００５】
本発明は、上記点に鑑み、ＳｉＣ単結晶の成長速度の低下を抑制することを第１の目的とし、ＳｉＣ単結晶を長時間成長させることを第２の目的とし、未昇華状態のＳｉＣ粉末原料の残留を低減することを第３の目的とし、カーボン粒子によるＳｉＣ単結晶の結晶欠陥を防止することを第４の目的とする。
【課題を解決するための手段】
【０００６】
上記目的を達成するため、本発明の第１の特徴では、中空筒状であって、筒の外壁面から内壁面に貫通する複数の小孔（１０ａ）を備え、筒の一端が炭化珪素原料（４）に埋め込まれ、筒の他端が炭化珪素原料（４）から突出するように容器本体（１ａ）内に配置される昇華ガス供給部材（１０）を有することを特徴とする。
【０００７】
これによると、炭化珪素原料（４）の下層部で生じる昇華ガスを小孔（１０ａ）から昇華ガス供給部材（１０）内に流入させることができる。したがって、炭化珪素原料（４）の上層部に枯渇層（４ａ）が形成されて昇華ガスが炭化珪素原料（４）の表面から成長空間領域（５）に供給されなくなっても、昇華ガス供給部材（１０）を経由して炭化珪素原料（４）の下層部で生じる昇華ガスを成長空間領域（５）に供給し続けることができる。これにより、炭化珪素単結晶（２０）の成長速度が低下してしまうことを防止することができる。
【０００８】
また、炭化珪素原料（４）の下層部で生じる昇華ガスを成長空間領域（５）に供給し続けることができるため、炭化珪素単結晶（２０）を成長させる時間を長くすることができる。さらに、炭化珪素原料（４）の下層部で生じる昇華ガスを成長空間領域（５）に導くことができるため、炭化珪素原料（４）の下層部が未昇華状態で残留して無駄にならないようにすることができる。
【０００９】
また、昇華ガス供給部材（１０）を容器本体（１ａ）内に複数配置することができ、容器本体（１ａ）の底面から昇華ガス供給部材（１０）の他端までの高さを異なるようにすることができる。
【００１０】
これによると、昇華ガス供給部材（１０）から成長空間領域（５）に供給される昇華ガスの供給位置を調整することができ、成長空間領域（５）に昇華ガスの流れを作ることができる。
【００１１】
また、複数の昇華ガス供給部材（１０）の各他端のうち、いずれかを折り曲げることができる。これにより、結晶成長に良好な昇華ガスの流れを作ることができる。
【００１２】
本発明の第２の特徴では、昇華ガス供給部材（１０）として、炭化珪素原料（４）に埋め込まれる部分が立体格子状をなしていることが特徴となっている。
【００１３】
これによると、昇華ガス供給部材（１０）と炭化珪素原料（４）との接触面積を増加させることができ、成長空間領域（５）への昇華ガスの供給効率を向上させることができる。
【００１４】
また、本発明の第３の特徴では、円形および板状であって、容器本体（１ａ）の内径と同じ径であり、板の一面側に昇華ガス供給部材（１０）の一端が位置し、板の他面側に昇華ガス供給部材（１０）の他端が位置するように板に昇華ガス供給部材（１０）が差し込まれると共に、炭化珪素原料（４）の表面に接触するように配置される原料蓋（４０）を備えることが特徴となっている。
【００１５】
これによると、炭化珪素原料（４）内で生じた昇華ガスを昇華ガス供給部材（１０）のみから成長空間領域（５）に供給することができる。すなわち、原料蓋（４０）から突出する昇華ガス供給部材（１０）の位置や高さ等を調整することによって、成長空間領域（５）に良好な昇華ガスの流れを作ることができる。
【００１６】
また、原料蓋（４０）で炭化珪素原料（４）を覆うことができるため、シリコンが抜けた枯渇層（４ａ）からカーボン粒子が飛散することを防止することができる。したがって、カーボン粒子による炭化珪素単結晶（２０）の結晶欠陥を抑制することができる。
【００１７】
他方、本発明の第４の特徴では、円形および板状であって、容器本体（１ａ）の内径と同じ径であり、板の一面側に昇華ガス供給部材（１０）の一端が位置し、板の他面側に昇華ガス供給部材（１０）の他端が位置するように板に昇華ガス供給部材（１０）が差し込まれると共に、炭化珪素原料（４）の表面から離されて配置される原料蓋（４０）を備えることが特徴となっている。
【００１８】
これによると、原料蓋（４０）と炭化珪素原料（４）の表面との間に昇華ガスを供給することができる。そして、小孔（１０ａ）を介して昇華ガス供給部材（１０）内に昇華ガスを流入させて昇華ガス供給部材（１０）から成長空間領域（５）に昇華ガスを供給することで、成長空間領域（５）への昇華ガスの供給効率を向上させることができる。
【００１９】
この場合、昇華ガス供給部材（１０）として、炭化珪素原料（４）に埋め込まれる第１昇華ガス供給部材（１１）と、原料蓋（４０）に差し込まれて固定される第２昇華ガス供給部材（１２）と、を有するものとすることができる。
【００２０】
これにより、原料蓋（４０）と炭化珪素原料（４）の表面との間に第１昇華ガス供給部材（１１）だけでなく炭化珪素原料（４）の上層部から供給された昇華ガスを、第２昇華ガス供給部材（１０）の中空領域に直接流入させることができ、昇華ガスの成長空間領域（５）への供給効率を原料蓋（４０）と炭化珪素原料（４）を接触させる場合よりも向上させることができる。
【００２１】
本発明の第５の特徴では、有底円筒状であって、容器本体（１ａ）内に配置されるものであり、有底円筒の内壁（３１）と外壁（３２）との間に空間（３３）を有し、空間（３３）は有底円筒の開口端（３５）を介して成長空間領域（５）と繋がっていると共に、少なくとも内壁（３１）に当該内壁（３１）を貫通する小孔（３４）が複数設けられており、内壁（３１）の内側に炭化珪素原料（４）が配置される昇華ガス供給容器（３０）を有することを特徴とする。
【００２２】
これによると、炭化珪素原料（４）の下層部で生じた昇華ガスを、昇華ガス供給容器（３０）の小孔（３４）を介して昇華ガス供給容器（３０）の空間（３３）に流入させることができる。これにより、上述のように、炭化珪素原料（４）の上層部に枯渇層（４ａ）が形成されて昇華ガスの供給ができなくなっても、炭化珪素原料（４）の下層部から生じる昇華ガスを、昇華ガス供給容器（３０）の空間（３３）を介して成長空間領域（５）に供給することができる。外壁（３２）の径は容器本体（１ａ）の内径と同じ径でなくて小さくてもよく、この場合外壁（３２）と容器本体（１ａ）の間には、炭化珪素原料（４）を充填してもよい。このとき、外壁（３２）にも外壁（３２）を貫通する小孔が複数設けられているとよい。
【００２３】
本発明の第６の特徴では、中空筒状であって、筒の外壁面から内壁面に貫通する複数の小孔（１０ａ）を備え、筒の一端が炭化珪素原料（４）に埋め込まれ、筒の他端が炭化珪素原料（４）から突出するように容器本体（１ａ）内に配置される第１昇華ガス供給部材（５１）および第２昇華ガス供給部材（５２）を有し、第１昇華ガス供給部材（５１）は第２昇華ガス供給部材（５２）よりも径が大きくなっており、第１昇華ガス供給部材（５１）の中空部分に第２昇華ガス供給部材（５２）が配置されており、炭化珪素原料（４）は、容器本体（１ａ）と第１昇華ガス供給部材（５１）との間、および第２昇華ガス供給部材（５２）の中空部分に配置されるようになっていることを特徴とする。
【００２４】
これにより、炭化珪素原料（４）から生じた昇華ガスが第１昇華ガス供給部材（５１）および第２昇華ガス供給部材（５２）の各小孔（１０ａ）を介して第１昇華ガス供給部材（５１）と第２昇華ガス供給部材（５２）との間の空間領域に供給することができる。したがって、容器本体（１ａ）の下層部で生じる昇華ガスを成長空間領域（５）に供給することができ、炭化珪素原料（４）の下層部が未昇華状態で残留して無駄にならないようにすることができる。
【００２５】
上記では、炭化珪素単結晶の製造装置について述べたが、炭化珪素単結晶の製造方法についても同様のことが言える。すなわち、昇華ガス供給部材（１０）の一端を炭化珪素原料（４）に埋め込み、昇華ガス供給部材（１０）の他端を炭化珪素原料（４）から突出させた状態で坩堝（１）を加熱する。これにより、炭化珪素原料（４）の下層部で生じた昇華ガスを昇華ガス供給部材（１０）を経由させて成長空間領域（５）に供給することができる。
【００２６】
なお、上記各手段の括弧内の符号は、後述する実施形態に記載の具体的手段との対応関係を示すものである。
【発明を実施するための最良の形態】
【００２７】
以下、本発明の実施形態について図に基づいて説明する。なお、以下の各実施形態相互において、互いに同一もしくは均等である部分には、図中、同一符号を付してある。
【００２８】
（第１実施形態）
以下、本発明の第１実施形態について図を参照して説明する。図１（ａ）は、本発明の第１実施形態に係るＳｉＣ単結晶製造装置の断面構成を示したものである。この図に示されるように、ＳｉＣ単結晶製造装置は、有底円筒状の容器本体１ａと円形状の蓋体１ｂとによって構成されたグラファイト製の坩堝１を備えている。坩堝１内には、蓋体１ｂの裏面には台座２を介して例えば円形状のＳｉＣの種結晶３が配置されている。
【００２９】
上記容器本体１ａの開口端部の外壁面には凹部１ｃが設けられている。そして、容器本体１ａの凹部１ｃに蓋体１ｂの開口端部の内壁が接するように差し込まれると、図１（ａ）に示される形態となる。
【００３０】
そして、図１（ａ）に示されるように、容器本体１ａ内に昇華ガスの供給源となるＳｉＣの粉末原料４が配置されている。種結晶３と粉末原料４との間を成長空間領域５とすると、粉末原料４からの昇華ガスが成長空間領域５を通過して種結晶３の表面上に再結晶化して、種結晶３の表面にＳｉＣ単結晶が成長させられる構成とされている。なお、粉末原料４は、本発明の炭化珪素原料に相当する。
【００３１】
さらに、坩堝１内には、中空円筒状の孔付パイプ１０が配置されている。図１（ｂ）は、当該孔付パイプ１０の外観図である。この図に示されるように、孔付パイプ１０は、円筒の外壁面から内壁面に貫通する小孔１０ａを有している。小孔１０ａのサイズは、容器本体１ａに配置されるＳｉＣの粉末原料４のＳｉＣ粒と同じ１０〜１０００μｍのサイズである。後述するように、孔付パイプ１０は粉末原料に差し込まれるため、小孔１０ａのサイズは当該小孔１０ａを介して孔付パイプ１０の中空領域に粉末原料４が流入して中空領域が詰まらないようにするためにＳｉＣ粒よりも小さいサイズであることが好ましい。また、孔付パイプ１０の外壁側から中空領域に粉末原料４の昇華ガスを通しやすくするため、小孔１０ａは高密度に設けられていることが好ましい。例えば、孔付パイプ１０の外壁面に占める小孔１０ａの面積比率は、３０〜８０％ぐらいが望ましい。
【００３２】
このような孔付パイプ１０の材質として、例えばカーボン材、タンタルやタングステン等の高融点金属が採用される。カーボン材については、ポーラス状態のものを採用することで、小孔１０ａを設ける必要がなく、孔付パイプ１０の用意が容易になる。また、孔付パイプ１０の内径および外径は、ＳｉＣ単結晶の成長条件によって最適な値を選択することが可能である。例えば、孔付パイプ１０の一端１０ｂ側の内径に対して他端１０ｃ側の内径を大きくすることができる。他方、坩堝１内に配置される場所に応じて、孔付パイプ１０の内径や外径を決定しても良い。
【００３３】
上記孔付パイプ１０は、容器本体１ａ内に配置される粉末原料４に埋め込まれる。具体的には、図１（ａ）に示されるように、孔付パイプ１０の一端１０ｂが容器本体１ａの底面側、他端１０ｃが蓋体１ｂ側に向く姿勢、すなわち坩堝１の中心軸に平行な姿勢とされている。さらに、孔付パイプ１０の一端１０ｂが粉末原料４の下層部まで埋め込まれ、他端１０ｃが粉末原料４から突出している。この場合、孔付パイプ１０の中空領域に粉末原料４は配置されず、粉末原料４は容器本体１ａの内壁と孔付パイプ１０に外壁との間に配置された状態となる。
【００３４】
また、孔付パイプ１０の一端１０ｂは、容器本体１ａの底面に接触するように配置されるか、または、容器本体１ａの底面から離されて配置される。孔付パイプ１０の中空領域を介して粉末原料４から生じる昇華ガスをより多く成長空間領域５に導くため、孔付パイプ１０の一端１０ｂは容器本体１ａの底面から離されていることが好ましい。孔付パイプ１０の一端１０ｂを粉末原料４に埋め込む深さは、粉末原料４の高さの半分以上にすることが望ましい。
【００３５】
このように粉末原料４に埋め込まれる孔付パイプ１０のパイプ数は、ＳｉＣ単結晶の成長条件によって決定することができる。孔付パイプ１０のパイプ数を多くすると、容器本体１ａ内に充填できる粉末原料４が減る一方、パイプ数を少なくすると容器本体１ａ内に充填できる粉末原料４は多くなる。なお、孔付パイプ１０は、本発明の昇華ガス供給部材に相当する。以上が、本実施形態に係るＳｉＣ単結晶製造装置の坩堝１の全体構成である。
【００３６】
次に、上記ＳｉＣ単結晶製造装置を用いてＳｉＣ単結晶を製造する方法について、図１および図２を参照して説明する。図２は、本実施形態におけるＳｉＣ単結晶の製造工程を示した図である。
【００３７】
まず、図１（ａ）に示されるように、蓋体１ｂの底部に台座２を介して種結晶３を配置する。そして、当該種結晶３に対向するように、容器本体１ａ内に粉末原料４を配置し、当該粉末原料４に図１（ｂ）に示される孔付パイプ１０を埋め込む。この場合、先に容器本体１ａ内に孔付パイプ１０を配置させた後、容器本体１ａ内に粉末原料４を配置させても良い。
【００３８】
続いて、坩堝１を図示しない加熱チャンバに設置し、図示しない排気機構を用いてガス排出を行うことで、坩堝１内を含めた外部チャンバ内を真空にし、位置が固定されたヒータの輻射熱により坩堝１を加熱することで坩堝１内を所定温度にする。このとき、ヒータで種結晶３と粉末原料４に温度差が発生させられる加熱を行えるようにしている。
【００３９】
種結晶３よりも粉末原料４の温度を高くするためにヒータは例えば粉末原料４に対向する位置に固定されている。
【００４０】
加熱チャンバ内には例えば不活性ガス（Ａｒガス等）や水素、結晶へのドーパントとなる窒素などの混合ガスを流入させる。この混合ガスは排気配管を介して排出される。種結晶３の成長面の温度およびＳｉＣ粉末原料４の温度を目標温度まで上昇させるまでは、加熱チャンバ内を大気圧に近い雰囲気圧力にして粉末原料４からの昇華を抑制し、目標温度になったところで、真空雰囲気とする。例えば、成長結晶を４Ｈ−ＳｉＣとする場合、粉末原料４の温度を２１００〜２３００℃とし、成長結晶表面の温度をそれよりも１０〜２００℃程度低くして、真空雰囲気を１．３３〜６６６６Ｐａとする。
【００４１】
このようにして、粉末原料４を加熱することで粉末原料４が昇華し、粉末原料４の表面から昇華ガスが発生する。この昇華ガスは、成長空間領域５内を通過して種結晶３に供給される。また、図１（ａ）に示されるように、粉末原料４内で発生した昇華ガスは、粉末原料４の深さにかかわらず、孔付パイプ１０の小孔１０ａを介して孔付パイプ１０の中空領域に流入し、当該中空領域を介して成長空間領域５に導かれる。したがって、昇華ガスは、粉末原料４の表面および孔付パイプ１０から成長空間領域５に供給され、ＳｉＣ単結晶２０の成長に寄与する。
【００４２】
そして、粉末原料４を加熱し続けると、ＳｉＣ粉末原料４の上層部のシリコンが枯渇してカーボン粒が固着したカーボン層すなわち枯渇層４ａが形成される。この状態が維持されると昇華ガスの供給が低下する。これにより、粉末原料４の下部領域、特に加熱されにくい中央領域からの昇華ガスを枯渇層４ａを経由して成長空間領域５に供給することは困難になる。
【００４３】
しかしながら、図２に示されるように、粉末原料４の下層部で生じた昇華ガスは、枯渇層４ａを経由せずに、孔付パイプ１０の小孔１０ａを介して孔付パイプ１０の中空領域に流入し、当該中空領域を通過して成長空間領域５に供給される。これにより、粉末原料４の上層部に枯渇層４ａが形成されたとしても、孔付パイプ１０を介して粉末原料４の下層部から昇華ガスを成長空間領域５に供給し続けることができる。このようにして、粉末原料４の下層部からも昇華ガスを安定して供給することができる。
【００４４】
以上説明したように、本実施形態では、粉末原料４に孔付パイプ１０を埋め込み、当該孔付パイプ１０の中空領域に昇華ガスを通過させて成長空間領域５に供給することが特徴となっている。
【００４５】
これにより、粉末原料４の上層部に枯渇層４ａが形成されたとしても、孔付パイプ１０の中空領域を介して粉末原料４の下層部から昇華ガスを成長空間領域５に安定して供給し続けることができ、ＳｉＣ単結晶２０の成長速度が低下してしまうことを防止することができる。
【００４６】
また、粉末原料４の下層部からも安定して昇華ガスを供給し続けることができることから、ＳｉＣ単結晶２０を長時間成長させることができる。そして、孔付パイプ１０を介して粉末原料４の下層部から成長空間領域５に昇華ガスを導くことができるので、下層部の粉末原料４が無駄にならず、未昇華の粉末原料４が残留しないようにすることができる。
【００４７】
（第２実施形態）
本実施形態では、第１実施形態と異なる部分についてのみ説明する。図３は、本発明の第２実施形態に係るＳｉＣ単結晶製造装置の断面構成図である。この図に示されるように、本実施形態では、図１（ｂ）に示される孔付パイプ１０は坩堝１の中心軸に平行に配置されると共に坩堝１の径方向にも配置され、これらが格子状に立体的に組まれている。  
【００４８】
すなわち、坩堝１の中心軸が延びる方向に沿って配置される孔付パイプ１０と、坩堝１の中心軸に垂直な面において一方向に延びる方向にそって配置される孔付パイプ１０とがジャングルジム状に組み合わされている。そして、孔付パイプ１０のうち中心軸に平行に配置されるものの一端が粉末原料４から突出するように、格子状の孔付パイプ１０が粉末原料４に埋め込まれている。
【００４９】
このように、孔付パイプ１０を立体格子状に組むことで、孔付パイプ１０と粉末原料４との接触面積を増やすことができる。すなわち、成長空間領域５への昇華ガスの供給効率を向上させることができる。
【００５０】
また、孔付パイプ１０が一定間隔で立体的に組まれることで、各孔付パイプ１０の中空領域に流入する昇華ガスの量を均等にすることができ、ひいては坩堝１の中心軸に平行に配置される各孔付パイプ１０から成長空間領域５に均等に昇華ガスを供給することができる。
【００５１】
（第３実施形態）
本実施形態では、第１実施形態と異なる部分についてのみ説明する。図４は、本発明の第３実施形態に係るＳｉＣ単結晶製造装置の断面構成図である。この図に示されるように、本実施形態では、容器本体１ａの底に昇華ガス供給容器３０が配置されている。
【００５２】
図５（ａ）は昇華ガス供給容器３０の斜視図、図５（ｂ）は蓋体１ｂから容器本体１ａ側に見た平面図、図５（ｃ）は坩堝１の中心軸に平行な昇華ガス供給容器３０の断面図である。
【００５３】
昇華ガス供給容器３０は有底円筒状をなしており、当該容器の内壁３１と外壁３２との間に空間３３を有している。また、少なくとも昇華ガス供給容器３０の内壁３１に、図１（ｂ）に示される小孔１０ａと同様の小孔３４が多数設けられている。これら小孔３４は、昇華ガスを空間３３に流入させるための通路としての役割を果たす。
【００５４】
また、図４および図５（ａ）に示されるように、昇華ガス供給容器３０の内壁３１で囲まれた領域に粉末原料４が配置される。これにより、図５（ｂ）に示されるように、昇華ガス供給容器３０は坩堝１の容器本体１ａと粉末原料４とに挟まれた状態となる。
【００５５】
すなわち、昇華ガス供給容器３０は、粉末原料４の容器として機能する一方、粉末原料４から生じた昇華ガスを、小孔３４を介して空間３３に導き、昇華ガス供給容器３０の開口端３５から成長空間領域５に導く機能を有する。
【００５６】
上記昇華ガス供給容器３０として、例えばカーボン材、または高融点材料が採用される。なお、昇華ガス供給容器３０として、ポーラス材を採用しても良い。また、粉末原料４の加熱効率は劣化するが断熱材を採用しても良い。
【００５７】
次に、上記ＳｉＣ単結晶製造装置を用いてＳｉＣ単結晶を製造する方法について説明する。まず、図５に示される昇華ガス供給容器３０を坩堝１の容器本体１ａに配置し、さらに内壁３１で囲まれた領域に粉末原料４を配置する。
【００５８】
続いて、第１実施形態と同様に、坩堝１を加熱していくと、粉末原料４の表面から昇華ガスが成長空間領域５に供給され、種結晶３の上にＳｉＣ単結晶２０が成長していく。
【００５９】
そして、粉末原料４の上層部のＳｉが枯渇して枯渇層が形成される。しかしながら、粉末原料４の下層部で生じた昇華ガスは、昇華ガス供給容器３０の小孔３４を介して昇華ガス供給容器３０の空間３３内に導かれ、当該空間３３を通過して開口端３５から成長空間領域５に供給される。したがって、ＳｉＣ単結晶２０が継続して成長していく。
【００６０】
以上のように、粉末原料４の上層部からの昇華ガスの供給が終了したとしても、粉末原料４の下層部から生じる昇華ガスを、昇華ガス供給容器３０を介して成長空間領域５に供給することができる。
【００６１】
（第４実施形態）
本実施形態では、第１実施形態と異なる部分についてのみ説明する。図６は、本発明の第４実施形態に係るＳｉＣ単結晶製造装置の断面構成図である。この図に示されるように、容器本体１ａ内に配置される孔付パイプ１０の長さがそれぞれ異なっている。言い換えると、容器本体１ａの底面から孔付パイプ１０の他端までの高さが異なっている。これにより、粉末原料４の表面から突出する孔付パイプ１０の他端の高さが異なることになる。
【００６２】
具体的には、坩堝１の中心軸上に配置される孔付パイプ１０の長さがもっとも短く、坩堝１の中心軸から径方向に遠ざかるほど孔付パイプ１０の長さが長くなっている。孔付パイプ１０が長くなるということは、成長空間領域５に露出する粉末原料４の表面からの昇華ガスの供給口が高くなることを指し、より種結晶３、ＳｉＣ単結晶２０に近い場所に昇華ガスが供給されることを示している。
【００６３】
このように、坩堝１内に配置される場所に応じて坩堝１の軸方向の長さが異なる各孔付パイプ１０においては、粉末原料４から突出した部分に小孔１０ａを設ける必要はない。また、坩堝１内に配置される場所に応じて、孔付パイプ１０の太さ、すなわち内径および外径を設定することができる。例えば、成長空間領域５への昇華ガスの供給量を増やしたい場合、孔付パイプ１０の径を太くすれば良い。
【００６４】
次に、上記ＳｉＣ単結晶製造装置を用いてＳｉＣ単結晶を製造する方法について説明する。まず、図６に示されるように、長さが異なる孔付パイプ１０を用意する。そして、容器本体１ａ内に、坩堝１の中心軸から遠ざかるほど長い孔付パイプ１０を配置する。さらに、容器本体１ａ内に粉末原料４を配置する。これにより、坩堝１の中心軸から遠ざかるほど粉末原料４から突出する孔付パイプ１０の高さが高くなる。
【００６５】
続いて、第１実施形態と同様に、坩堝１を加熱チャンバに設置して坩堝１を加熱する。これにより、容器本体１ａ内の粉末原料４が加熱されて昇華し、昇華ガスが粉末原料４の表面から成長空間領域５に供給される。
【００６６】
また、第１実施形態と同様に、粉末原料４の下層部から生じた昇華ガスが各孔付パイプ１０の小孔１０ａを介して各孔付パイプ１０の中空領域に流入し、当該中空領域を通過して成長空間領域５に供給される。
【００６７】
この場合、上述のように、坩堝１内の場所に応じて孔付パイプ１０の長さが異なっている。特に、坩堝１の中心軸から離れるほど孔付パイプ１０が長いため、種結晶３の近傍では、坩堝１の外周から中心軸に向かう昇華ガスの流れが作られる。これにより、種結晶３の上にＳｉＣ単結晶２０の均等な成長、すなわち種結晶３表面と平行にフラットな成長ができるようにする。
【００６８】
この後、粉末原料４の上層部に枯渇層４ａが形成されたとしても、第１実施形態と同様に、孔付パイプ１０によって粉末原料４の下層部から生じた昇華ガスを成長空間領域５に供給することができる。
【００６９】
なお、孔付パイプ１０の長さや配置によっては、種結晶３の近傍で坩堝１の中心軸から坩堝１の外周方向に向かう昇華ガスの流れを作ることもできる。
【００７０】
以上説明したように、坩堝１内に配置する場所に応じて少なくとも孔付パイプ１０の長さが異なるようにすることで、成長空間領域５における孔付パイプ１０の昇華ガス供給口の位置を変更することができる。これにより、成長空間領域５において結晶成長に良好な昇華ガスの流れを作ることができる。
【００７１】
（第５実施形態）
本実施形態では、第４実施形態と異なる部分についてのみ説明する。図７は、本発明の第５実施形態に係るＳｉＣ単結晶製造装置の断面構成図である。この図に示されるように、坩堝１内のうちもっとも外側に配置された孔付パイプ１０は、一端が粉末原料４に埋め込まれ、粉末原料４から突出した他端が坩堝１の中心軸側に折り曲げられた形態となっている。折り曲げる角度は種結晶３、あるいは成長中の結晶表面上で、成長速度が遅い領域に昇華ガスがより多く供給されるような角度に設定することが望ましい。このように、他端が折り曲げられた孔付パイプ１０から成長空間領域５に供給される昇華ガスの供給口の位置を変更することができる。
【００７２】
（第６実施形態）
本実施形態では、第４実施形態と異なる部分についてのみ説明する。上記第４実施形態では、孔付パイプ１０の長さを異ならせることで、成長空間領域５に昇華ガスの流れを作っていたが、本実施形態では、さらに粉末原料４の表面に蓋をすることが特徴となっている。
【００７３】
図８は、本発明の第６実施形態に係るＳｉＣ単結晶製造装置の断面構成図である。この図に示されるように、坩堝１の容器本体１ａ内に配置された粉末原料４の表面に円形および板状をなす原料蓋４０が配置されている。原料蓋４０の径は、容器本体１ａの内径と同じになっており、原料蓋４０の側面が容器本体１ａの内壁面に接するようになっている。
【００７４】
また、原料蓋４０には各孔付パイプ１０が差し込まれる貫通孔が多数設けられており、各貫通孔に各孔付パイプ１０が差し込まれている。また、原料蓋４０は、粉末原料４の表面に接触するように配置される。これにより、粉末原料４は成長空間領域５に露出しない状態となっている。このような原料蓋４０の材質として、カーボンやタンタルが採用される。
【００７５】
この原料蓋４０を坩堝１内に配置して坩堝１を加熱すると、昇華ガスは原料蓋４０によって成長空間領域５に直接供給されなくなる。すなわち、昇華ガスは、各孔付パイプ１０の小孔１０ａを介して各孔付パイプ１０の中空領域に流入し、孔付パイプ１０内を通過して成長空間領域５に供給される。つまり、昇華ガスは、各孔付パイプ１０のみから成長空間領域５に供給される。
【００７６】
以上説明したように、粉末原料４の上に原料蓋４０を配置し、粉末原料４から生じる昇華ガスを孔付パイプ１０のみによって成長空間領域５に供給することで、種結晶３付近に良好な昇華ガスの流れを作ることができる。この場合、原料蓋４０から突出する孔付パイプ１０の高さを変更することや、孔付パイプ１０の昇華ガスの供給口の向きを調整すること等によって、さらに良好な昇華ガスの流れを作ることができる。
【００７７】
そして、孔付パイプ１０を経由せずに、粉末原料４の表面から成長空間領域５に直接供給される昇華ガスはなくなる。これにより、Ｓｉが抜けた枯渇層４ａからカーボン粒子が飛散してＳｉＣ単結晶２０に取り込まれることを防止することができ、ひいてはＳｉＣ単結晶２０の結晶欠陥を抑制することができる。
【００７８】
（第７実施形態）
本実施形態では、第６実施形態と異なる部分についてのみ説明する。図７は、本発明の第７実施形態に係るＳｉＣ単結晶製造装置の断面構成図である。この図に示されるように、本実施形態では、原料蓋４０が粉末原料４の表面から離されて配置されている。
【００７９】
これによると、坩堝１を加熱することで、粉末原料４の表面と原料蓋４０との間の空間に昇華ガスが供給される。この昇華ガスは、粉末原料４の表面と原料蓋４０との間の空間に露出する各孔付パイプ１０の小孔１０ａを介して各孔付パイプ１０内に流入し、各孔付パイプ１０内を通過して成長空間領域５に供給される。
【００８０】
このように、坩堝１内に原料蓋４０を配置したとしても、当該原料蓋４０を粉末原料４に接触しないように配置することで、粉末原料４の表面から昇華ガスを生じさせることができる。これにより、成長空間領域５への昇華ガスの供給効率を向上させることができる。
【００８１】
この場合、各孔付パイプ１０において、原料蓋４０と粉末原料４の表面の間に配置される各小孔１０ａを大きくする、あるいは高密度にすることで、原料蓋４０と粉末原料４の表面の間の昇華ガスをより多く孔付パイプ１０内に導くことができる。
【００８２】
（第８実施形態）
本実施形態では、第７実施形態と異なる部分についてのみ説明する。図１０は、本発明の第８実施形態に係るＳｉＣ単結晶製造装置の断面構成図である。この図に示されるように、原料蓋４０と粉末原料４の表面の間に位置する各孔付パイプ１０が分割されている。すなわち、各孔付パイプ１０は、粉末原料４に埋め込まれる第１孔付パイプ１１と、一端が原料蓋４０に固定され他端が成長空間領域５に配置される第２孔付パイプ１２とによってそれぞれ構成されている。
【００８３】
なお、第１孔付パイプ１１は本発明の第１昇華ガス供給部材に相当し、第２孔付パイプ１２は本発明の第２昇華ガス供給部材に相当する。
【００８４】
これによると、粉末原料４の表面から原料蓋４０と粉末原料４の表面の間に供給された昇華ガスは、原料蓋４０に固定された各第２孔付パイプ１２の一端から各第２孔付パイプ１２内に流入し、他端から成長空間領域５に供給される。すなわち、昇華ガスは、第７実施形態のように小孔１０ａを介することなく各第２孔付パイプ１２内に流入するため、原料蓋４０と粉末原料４の表面の間に供給された昇華ガスの成長空間領域５への供給効率を向上させることができる。
【００８５】
なお、第２孔付パイプ１２は小孔１０ａが設けられていなくても良い。また、第１孔付パイプ１１と第２孔付パイプ１２とが一直線上にそれぞれ配置されていなくても良い。
【００８６】
（第９実施形態）
本実施形態では、上記各実施形態と異なる部分についてのみ説明する。図１１（ａ）は本実施形態に係るＳｉＣ単結晶製造装置の断面構成図、（ｂ）は種結晶３側から粉末原料４側を見た図である。
【００８７】
図１１に示したように、口径が異なる２つの第１、第２孔付パイプ５１、５２を、各孔付パイプ５１、５２の径中心が坩堝１の中心軸に一致するように容器本体１ａ内に設置する。第１孔付パイプ５１は第２孔付パイプ５２よりも径が大きくなっており、第１孔付パイプ５１の中空部分に第２孔付パイプ５２が配置されると、第１孔付パイプ５１の内壁と第２孔付パイプ５２の外壁とで空間が形成される。これら各孔付パイプ５１、５２は、図１（ｂ）に示されるように、多数の小孔１０ａを備えたものである。
【００８８】
そして、各孔付パイプ５１、５２の一端を粉末原料４下部に埋め込み、他端を粉末原料４から突出させることで、２つの孔付パイプ５１、５２で形成された空間を成長空間領域５に開口させる。これにより、粉末原料４の下部領域の昇華ガスは、孔付パイプ５１、５２を貫通して各孔付パイプ５１、５２の間の空間領域に流入し、成長空間領域５に供給される。
【００８９】
径の中心位置を同じにして設置される孔付パイプ５１、５２は２つに限らず、３つ以上を設置してもよい。また、空間ができるのであれば、孔付パイプの中心を一致させる必要はない。また、孔付パイプ５１、５２の径中心を坩堝１の中心軸に合わせる必要もない。
【００９０】
以上のように、径の異なる孔付パイプ５１、５２を容器本体１ａ内に設置し、容器本体１ａの壁面と第１孔付パイプ５１との間、第２孔付パイプ５２の中空部分の間に粉末原料４を配置する。これにより、各孔付パイプ５１、５２の径の違いによって形成される空間を介して、成長空間領域５に昇華ガスを供給することができる。
【００９１】
（他の実施形態）
上記各実施形態では、孔付パイプ１０は中空円筒状になっているが、これは一例を示すものであって、円筒状に限らず、他の筒状の孔付パイプ１０を採用することもできる。
【００９２】
第１実施形態では、孔付パイプ１０は坩堝１の中心軸に平行になるように粉末原料４に埋め込まれていたが、孔付パイプ１０は、坩堝１の中心軸に対して傾けられて粉末原料４に埋め込まれていても良い。
【００９３】
第４実施形態では、坩堝１の中心軸から径方向に離れるほど孔付パイプ１０が長くされていたが、これは一例を示すものであって、昇華ガスの流れを作る上で自由に変更可能であることは言うまでもない。
【００９４】
第５実施形態では、坩堝１内のうちもっとも外側に配置された孔付パイプ１０の他端が坩堝１の中心軸側に直角に折り曲げられたものが示されているが、これは一例を示すものであって、他の場所に配置された孔付パイプ１０の他端が折り曲げられていても良い。また、孔付パイプ１０の他端を折り曲げる角度や向きも自由に設定可能である。
【００９５】
各実施形態を相互に組み合わせた実施を行うこともできる。例えば、第６実施形態に示される原料蓋４０を、第１実施形態や第２実施形態に採用することができる。また、第４〜第８実施形態において、粉末原料４に埋め込まれる孔付パイプ１０を第２実施形態に示される立体格子状にすることも可能である。
【図面の簡単な説明】
【００９６】
【図１】（ａ）は本発明の第１実施形態に係るＳｉＣ単結晶製造装置の断面構成図、（ｂ）は孔付パイプの外観図である。
【図２】第１実施形態におけるＳｉＣ単結晶の製造工程を示した図である。
【図３】本発明の第２実施形態に係るＳｉＣ単結晶製造装置の断面構成図である。
【図４】本発明の第３実施形態に係るＳｉＣ単結晶製造装置の断面構成図である。
【図５】（ａ）は昇華ガス供給部材の斜視図、（ｂ）は蓋体から容器本体側を見た平面図、（ｃ）は坩堝の中心軸に平行な昇華ガス供給部材の断面図である。
【図６】本発明の第４実施形態に係るＳｉＣ単結晶製造装置の断面構成図である。
【図７】本発明の第５実施形態に係るＳｉＣ単結晶製造装置の断面構成図である。
【図８】本発明の第６実施形態に係るＳｉＣ単結晶製造装置の断面構成図である。
【図９】本発明の第７実施形態に係るＳｉＣ単結晶製造装置の断面構成図である。
【図１０】本発明の第８実施形態に係るＳｉＣ単結晶製造装置の断面構成図である。
【図１１】（ａ）は本発明の第９実施形態に係るＳｉＣ単結晶製造装置の断面構成図、（ｂ）は種結晶側から粉末原料側を見た図である。
【符号の説明】
【００９７】
１…坩堝、１ａ…容器本体、１ｂ…蓋体、３…種結晶、４…ＳｉＣ粉末原料、１０…孔付パイプ、１０ａ…孔付パイプの小孔、１１…第１孔付パイプ、１２…第２孔付パイプ、２０…ＳｉＣ単結晶、３０…昇華ガス供給容器、３１…内壁、３２…外壁、３３…空間、３４…昇華ガス供給容器の小孔、４０…原料蓋、５１…第１孔付パイプ、５２…第２孔付パイプ。
【図１】
0004962205.tif 000002
【図２】
0004962205.tif 000003
【図３】
0004962205.tif 000004
【図４】
0004962205.tif 000005
【図５】
0004962205.tif 000006
【図６】
0004962205.tif 000007
【図７】
0004962205.tif 000008
【図８】
0004962205.tif 000009
【図９】
0004962205.tif 000010
【図１０】
0004962205.tif 000011
【図１１】
0004962205.tif 000012